Brevet FR2550797A1 — publié le 19850222

Procédé de consolidation de sable ". L'objet de l'invention est un procédé de consolidation de sable, qui se caractérise en ce que le 5 sable est traité avec une dispersion aqueuse de dioxyde de silicium obtenu par voie pyrogénique et/ou d'oxydes mixtes appropriés du silicium. La dispersion aqueuse utilisée selon l'invention peut presenter une concentration de 0,1 à 25 % 10 en poids, de préférence de 0,5 à 2,5 % en poids. Les dispersions aqueuses de dioxyde de silicium produit par la voie pyrogénique et/ou d'oxydes mixtes d'aluminium et de silicium, utilisables selon l'invention avec des résultats avantageux, sont décrites 15 dans la série de publications de Pigmente n 33 de la Société Degussa, parue en Juillet 1982. Selon un mode de réalisation préféré de l'invention, on peut mettre en oeuvre une dispersion aqueuse qui contient un oxyde mixte produit par la voie 20 pyrogénique d'oxyde d'aluminium et de dioxyde de silicium La teneur en oxyde d'aluminium de l'oxyde mixte se monte par exemple jusqu'à 1,3 % en poids La dispersion aqueuse contient ici 150 g/l ( 1000 cm 3) de dioxyde de silicium La viscosité à 20 C est comprise entre 1,1 et 25 1,4 E Le p H est de 5 à 6 et le poids spécifique, de 1,08 g/cm 3 (à 20 C). Cette dispersion est disponible dans le commerce sous la désignation K 315 (Degussa AG). Comme oxyde mixte de silicium obtenu par la voie pyrogénique, il peut être également utilisé un oxyde mixte bbre/silicium Il peut présenter les caractéristiques suivantes: surface BET 180 m 2/g teneur en B 203 3,5 % en poids calculé sur la substance sèche perte au feu p H 3 à 3,8 (pour une suspension à 4 % de l'oxyde dans l'eau). Le sable peut, selon l'invention, être mélangé avec la dispersion aqueuse ou pulvérisé avec celle-ci, ce dernier procédé étant préféré surtout si les surfaces du sable sont grandes. On a constaté avec surprise, que le pro20 cédé selon l'invention permet d'obtenir, sans autres additifs et sans l'application de températures élevées, une consolidation des sols sablonneux largement indépendante de la teneur en sable du sol naturel Les terrains désertiques peuvent contenir par exemple seulement quelques pourcents de loess, mais aussi jusqu'à 60 % de composants non sableux I 1 est étonnant de constater que pour la consolidation de terrains sableux, il soit nécessaire d'utiliser des dispersions aqueuses d'une concentration peu élevée en acide silicique produit par la voie pyrogé30 nique ou en oxydes mixtes Déjà une seule imprégnation du sable avec une dispersion aqueuse à I ou 5 % d'oxyde mixte d'aluminium et de silicium AEROSIL (K 315) est suffisante pour obtenir une consolidation L'érosion naturelle du sol par la pluie et le vent, en liaison avec l'influence de la température, peut être considérablement enrayée par le procédé selon l'invention. L'exemple suivant démontre la consolidation: g de sable du désert sec ont été dis5 posés dans une boite de Pétri et, sans agitation d'aucune sorte, pulvérisés avec 10 ml d'une solution à 5 % d'AEROSIL-K 315 La botte de Pétri est restée à la température ambiante pendant 24 heures, l'eau s'étant évaporée pendant cette période Lors de l'immersion du corps sablon10 neux ainsi solidifié dans l'eau, la forme initiale s'est maintenue pendant plusieurs minutes dans l'eau avant de se désintégrer Un échantillon témoin du même sable qui, à la place d'une dispersion AEROSIL, a été pulvérisée avec de l'eau du robinet seulement, se désagrége dès qu'on 15 l'immerge dans l'eau. RE V E N D I C A T I O N Procédé de consolidation de sable, caractérisé-en ce que le sable est traité avec une dispersion aqueuse de dioxyde de silicium et/ou d'oxydes mixtes appropriés du silicium obtenu par la voie pyrogénique.